(57)【要約】【解決手段】  基布１の片面に、所定の加熱温度では溶融しないか、あるいは、溶融しにくい熱溶融性樹脂層３を形成する。次に、それとは反対側の面に、溶融状態のシリコーン樹脂を成形することによる細幅の平坦面からなる複数のすべり止め面２，２を形成する。しかる後、前記熱溶融性樹脂層３の外面に、所定の温度で溶融する熱溶融性樹脂層４を形成する。【効果】  このすべり止め部材をズボン又はスカートの腰の裏側に取り付ける帯体５に装着し、この腰裏Ａをズボン又はスカートの腰の裏側に取り付ける。複数のすべり止め面２，２が複数列並んでいるので、複数個の突起の小さい面が点在するすべり止め部材の場合に比べて、極めて良好なすべり止め効果を長く維持することができる。水洗いやドライクリーニングしてもすべり止め部材が剥離しない。【選択図】  図５【特許請求の範囲】
【請求項１】
織物、編物あるいは不織布からなる方形もしくは横長方形状の基布１の片面に、溶融状態のシリコーン樹脂を成形することによる細幅の平坦面からなる複数のすべり止め面２，２が、前記基布１に対して垂直方向及び水平方向ではない方向を向いて複数列形成されていることを特徴とする腰裏用すべり止め。
【請求項２】
基布１の片面に、所定の加熱温度では溶融しないか、あるいは、溶融しにくい熱溶融性樹脂層３を形成し、次に、それとは反対側の面に、溶融状態のシリコーン樹脂を成形することによる細幅の平坦面からなる複数のすべり止め面２，２を形成し、しかる後、前記熱溶融性樹脂層３の外面に、所定の温度で溶融する熱溶融性樹脂層４を形成することを特徴とする請求項１記載の腰裏用すべり止め。
【請求項３】
織物、編物あるいは不織布の少なくとも表面が起毛せしめられていることを特徴とする請求項１記載の腰裏用すべり止め。
【請求項４】
溶融状態のシリコーン樹脂を成形することによる細幅の平坦面からなる複数のすべり止め面２，２が、前記基布１に対して垂直方向及び水平方向ではない方向を向いて複数列形成されている基布１を、ズボン又はスカートの腰の裏側に取り付ける帯体５に装着したことを特徴とする腰裏。
【発明の詳細な説明】
【技術分野】
【０００１】
本発明は、ズボン又はスカートの腰の裏側に取り付ける腰裏用すべり止め及びこのすべり止めを取り付けた腰裏に関するものである。
【背景技術】
【０００２】
ズボン又はスカートの腰の裏側に取り付ける腰裏用のすべり止めとして、従来から種々のものが存在する。例えば、合成ゴム、ポリウレタンからなるすべり止め部材を成形し、これを腰裏部分に縫合又は接着するもの、合成ゴム、ポリウレタンの糸をテープ状に構成し、これをズボンやスカートに取り付けるものなどである。また、シリコーンゴムを印刷方式により腰裏部分に転写し、これを加熱して硬化させるものなども存在する（例えば、特許文献１参照）。さらに、シリコーンゴムからなるすべり止め用の突起を所定の間隔を置いて複数個配置したすべり止めも存在する（例えば、特許文献２参照）。【０００３】
【特許文献１】特開昭６０−３９４０３号公報
【０００４】
【特許文献２】登録実用新案第３００７９７７号公報
【発明の開示】
【発明が解決しようとする課題】
【０００５】
合成ゴム、ポリウレタンからなる成形物を成形し、これを腰裏部分に縫合又は接着した場合、あるいは、合成ゴム、ポリウレタンの糸をテープ状に構成し、これをズボンやスカートの腰の裏側に取り付けた場合には、すべり止め効果が余り認められない。【０００６】
また、シリコーンゴムを印刷方式により腰裏部分に転写し、これを加熱して硬化させる方式を採った場合においては、印刷方式によりシリコーンゴムがズボンやスカートの腰の裏側に転写されているため、シリコーンゴム層を０．５ｍｍ程度の厚さにしか形成できないため、すべり止め機能が減殺されるという欠点を有している。【０００７】
これらのものに対して、シリコーンゴムからなるすべり止め用の突起を所定の間隔を置いて複数個配置したすべり止めにあっては、上述したような欠点を解消することができるが、本発明は、この突起に代わる新しい形態の新規な腰裏用すべり止めを得ることを第一の目的とする。合わせて、本発明は、すべり止め部材が基布から剥離しないようにすることを目的とする。さらに、本発明は、極めて良好なすべり止め効果を発揮する腰裏を提供することを目的とする。
【課題を解決するための手段】
【０００８】
上記第一の目的を達成するために、本発明では、織物、編物あるいは不織布からなる方形もしくは横長方形状の基布１の片面に、溶融状態のシリコーン樹脂を成形することによる細幅の平坦面からなる複数のすべり止め面２，２が、前記基布１に対して垂直方向及び水平方向ではない方向を向いて複数列形成されている。
細幅の平坦面からなる複数のすべり止め面２，２は、印刷方式により転写されたものに比べて少なくとも盛り上りが大きく、しかも、細幅の平坦面からなる複数のすべり止め面２，２が基布１に対して垂直方向及び水平方向ではない方向を向いて複数列並んでいるので、複数個の突起の小さい面が点在するすべり止め部材の場合に比べて、すべり止め機能が大幅に向上する。【０００９】
そして、これら複数のすべり止め面２，２が複数列形成されている基布１を、ズボン又はスカートの腰の裏側に取り付ける帯体５に装着し、この腰裏Ａをズボン又はスカートの腰の裏側に取り付けると、ズボン又はスカートをはいた時の着心地が良く、しかも、シャツおよびブラウスのずり上がりがなくなる。【００１０】
基布１の片面に、所定の加熱温度では溶融しないか、あるいは、溶融しにくい熱溶融性樹脂層３を形成し、次に、それとは反対側の面に、溶融状態のシリコーン樹脂を成形することによる細幅の平坦面からなる複数のすべり止め面２，２を形成し、しかる後、前記熱溶融性樹脂層３の外面に、所定の温度で溶融する熱溶融性樹脂層４を形成することが望ましい。【００１１】
この場合には、熱溶融性樹脂層３となる溶融状態の熱溶融性樹脂が基布１の生地目に浸透するので、熱溶融性樹脂層３の基布１への付着性が増大する。また、この樹脂層３が存在するために、その外面に重ね合わせた熱溶融性樹脂層４の基布１への接着性が増大するのみならず、熱溶融性樹脂層４が熱溶融性樹脂層３に強固に接着して両者の接着性が増大し、熱溶融性樹脂層４が基布１から剥離することがない。【００１２】
一方、熱溶融性樹脂層３形成後、その層３が形成されていない面において、溶融状態のシリコーン樹脂を成形することにより基布１に細幅の平坦面からなる複数のすべり止め面２，２が形成されるので、その際、織物、編物あるいは不織布からなる基布１の生地目に溶融状態のシリコーン樹脂が浸透するとともに、基布１の生地目に含浸せしめられた溶融状態のシリコーン樹脂が裏側の熱溶融性樹脂層３と協働してシリコーン樹脂からなる細幅の平坦面からなる複数のすべり止め面２，２の基布１への付着性も増大する。【００１３】
また、本発明のすべり止めにおける細幅の平坦面からなる複数のすべり止め面２，２は、溶融状態のシリコーン樹脂が織物、編物あるいは不織布からなる基布１の生地目に含浸せしめられるとともに、裏側の熱溶融性樹脂層３と協働して基布１に対して強固に接合されているところから、このすべり止めＢをズボン又はスカートの腰の裏側やこの部分に装着する腰裏に取り付けることにより、極めて良好なすべり止め効果を長く維持することができる。しかも、水洗いやドライクリーニングしてもすべり止め部材が剥離しない。【００１４】
なお、基布１の片面にはあらかじめ熱溶融性樹脂層３が形成されているから、細幅の平坦面からなる複数のすべり止め面２，２を形成するべく溶融状態のシリコーン樹脂を基布１に成形する際、溶融状態のこの樹脂が基布１の生地目に浸透して裏側からはみ出ることがない。【００１５】
織物、編物あるいは不織布の少なくとも表面が起毛せしめられているものを、基布１として用いるのが好ましい。このようなものを用いると、細幅の平坦面からなる複数のすべり止め面２，２となる溶融状態のシリコーン樹脂が、織物、編物あるいは不織布からなる基布１の生地目に浸透するとともに基布１の起毛部分を抱持することになるので、熱溶融性樹脂層３の基布１への付着性ならびに細幅の平坦面からなる複数のすべり止め面２，２の基布１への付着性がさらに増大し、その結果、熱溶融性樹脂層４ならびに細幅の平坦面からなる複数のすべり止め面２，２が基布１から剥離することが一層なくなる。【００１６】
溶融状態のシリコーン樹脂を成形することによる細幅の平坦面からなる複数のすべり止め面２，２が、前記基布１に対して垂直方向及び水平方向ではない方向を向いて複数列形成されている基布１を、ズボン又はスカートの腰の裏側に取り付ける帯体５に装着する。このようにすると、１つの腰裏Ａを作製することができ、図５に示すようにこの腰裏Ａをズボン又はスカートの腰の裏側に取り付けた場合には、極めて良好なすべり止め効果が得られる。
【発明の効果】
【００１７】
請求項１記載の腰裏用すべり止めによれば、印刷方式により転写されたものに比べて少なくとも盛り上りが大きく、しかも、細幅の平坦面からなる複数のすべり止め面２，２が基布１に対して垂直方向及び水平方向ではない方向を向いて複数列並んでいるので、複数個の突起の小さい面が点在するすべり止め部材の場合に比べて、すべり止め機能が大幅に向上する。そして、このすべり止めＢをズボン又はスカートの腰の裏側に取り付ける帯体５に装着し、この腰裏Ａをズボン又はスカートの腰の裏側に取り付けると、ズボン又はスカートをはいた時の着心地が良く、しかも、シャツおよびブラウスのずり上がりがなくなる。【００１８】
請求項２記載の腰裏用すべり止めを用いた場合には、極めて良好なすべり止め効果を長く維持することができるのみならず、水洗いやドライクリーニングしてもすべり止め部材が剥離しない。【００１９】
請求項３記載の腰裏用すべり止めを用いた場合には、熱溶融性樹脂層３の基布１への付着性及び細幅の平坦面からなる複数のすべり止め面２，２の基布１への付着性がさらに増大し、極めて良好なすべり止め効果を長く維持することができるのみならず、水洗いやドライクリーニングしてもすべり止め部材が剥離しない。【００２０】
請求項４記載の腰裏をズボン又はスカートの腰の裏側に取り付けた場合には、極めて良好なすべり止め効果が得られる。
【発明を実施するための最良の形態】
【００２１】
本発明による腰裏用すべり止め及びこのすべり止めを取り付けた腰裏の一例を、図面に基づいて詳細に説明する。
図１、図２(b)〜(d)に示すように、基布１の片面（各図面の左側の面）に熱溶融性樹脂層３が形成されている。基布１は織物、編物あるいは不織布からなるものである。また、熱溶融性樹脂層３を形成する熱溶融性樹脂は、所定の温度に加熱した程度の熱では、すなわち、アイロン、プレス機その他の器具ですべり止め部材を加熱した程度の熱では、溶融しないか、あるいは、溶融しにくい樹脂である。【００２２】
この熱溶融性樹脂層３が形成されている面と反対側の基布１の片面（図１、図２(c)、(d)の右側の面）において、溶融状態のシリコーン樹脂を成形することにより細幅の平坦面からなる複数のすべり止め面２，２を形成する。
シリコーンとは、有機酸を有するケイ素がシロキサン結合（Ｓｉ−Ｏ−Ｓｉ）により連なってできたポリマーで、人工的に合成することができる。シリコーンの性状はゴム、オイル、レジンの３つの基本形に分類されるが、ここでは、いわゆるゴム（液状ゴム）に分類される形態で用いられる。【００２３】
特に、この液状シリコーンゴムは容易にゴム弾性体とすることができるのみならず、施工や加工が容易であるところから、様々な分野で利用されている。そして、ここでは、この液状シリコーンゴムを腰裏用すべり止めの素材として利用し、溶融状態の液状シリコーンゴムを細幅の平坦面からなる複数のすべり止め面２，２を有するように成形する。これら複数のすべり止め面２，２が基布１に対して垂直方向及び水平方向ではない方向を向いて複数列並んでいるので、複数個の突起の小さい面が点在するすべり止め部材の場合に比べて、すべり止め機能が大幅に向上する。【００２４】
このすべり止め面２，２は様々な形態とすることができる。例えば、図３(a)に示すように、正八角形の窪み2a，2aが一定の間隔を置いて縦横に多数並べられ、それぞれの間の部分を細幅の平坦面からなる複数のすべり止め面２，２となるようにすると良い。そして、複数のすべり止め面２，２は前記基布１に対して垂直方向及び水平方向ではない方向を向いて複数列形成する。図３(a)の場合には、その右半分において一点鎖線で示すように、複数のすべり止め面２，２の方向が互いに交差する斜め方向である。なお、上下両端に位置する窪み2a’，2a'のみ正八角形の半分の形と大きさである。【００２５】
また、すべり止め面２，２を、図３(b)や図３(c)に示す形態としても良い。これらの場合においても、細幅の平坦面からなる複数のすべり止め面２，２は基布１に対して垂直方向及び水平方向ではない方向を向いて複数列形成されている。図３(b)の場合には、斜めに湾曲する窪み2a，2aが一定の間隔を置いて縦横に多数並べられ、それぞれの間の部分を細幅の平坦面からなる複数のすべり止め面２，２としてある。そして、これら複数のすべり止め面２，２の方向は斜めに湾曲する方向であり、その間に一部横方向に走る細幅のすべり止め面２，２が合わせて形成されている。【００２６】
一方、図３(c)の場合には、Ｖ字形で連続する窪み2a，2aが一定の間隔を置いて上下に複数列並べられ、それぞれの間の部分を細幅の平坦面からなる複数のすべり止め面２，２としてある。したがって、複数のすべり止め面２，２が左右連続して、しかも、上下に複数列形成されており、細幅のすべり止め面２，２の方向は交互に反対となる斜め方向である。なお、上下両端に位置する窪み2a”，2a”のみＶ字形と倒Ｖ字形である。【００２７】
細幅の平坦面からなる複数のすべり止め面２，２の形状は、図３(a)〜図３(c)に示すものだけに限定されない。要するに、基布１に対して垂直方向及び水平方向ではない方向を向いて複数列形成されておれば、その方向は限定されないし、また、その形状も限定されない。【００２８】
図面ではすべり止めが拡大して示されているが、基布１の大きさを例えば縦１８ｍｍ、横４５ｍｍ程度とし、基布１の片面に接合させてあるシリコーン樹脂製のすべり止め部材の大きさを例えば縦１６ｍｍ、横４３ｍｍ程度とするのが最適である。また、すべり止め全体の厚さを１．５ｍｍ程度とするのが最適である。ただし、基布１や基布１の片面に接合させてあるシリコーン樹脂製のすべり止め部材の大きさを多少大きくしたり、多少小さくすることは自由であり、また、すべり止め全体の厚さを多少厚くしたり、多少薄くすることも自由である。【００２９】
上述したように、熱溶融性樹脂層３形成後、その層３が形成されていない他の片面において、基布１に溶融状態のシリコーン樹脂を成形することにより細幅の平坦面からなる複数のすべり止め面２，２が形成される。その際、織物、編物あるいは不織布からなる基布１の生地目に溶融状態のシリコーン樹脂が浸透するとともに、基布１の生地目に含浸せしめられた溶融状態のシリコーン樹脂が裏側の熱溶融性樹脂層３と協働してシリコーン樹脂からなる細幅の平坦面からなる複数のすべり止め面２，２の基布１への付着性も増大する。【００３０】
細幅の平坦面からなる複数のすべり止め面２，２を形成した後、図２(d)に示すように、前記熱溶融性樹脂層３の外面に、所定の温度に加熱したときの熱で、すなわち、アイロン、プレス機その他の器具ですべり止めＢを加熱したときの熱で溶融する熱溶融性樹脂層４を形成する。熱溶融性樹脂からなるこれら２つの層３、４の形態をさらに詳しく述べると、基布１の片面において、基布１に近い方に、所定の温度に加熱した程度の熱では、すなわち、アイロン、プレス機その他の器具ですべり止めＢを加熱した程度の熱では、溶融しないか、あるいは、溶融しにくい熱溶融性樹脂層３が、さらに、この熱溶融性樹脂層３の外面であって基布１から遠い方に、所定の温度に加熱したときの熱で、すなわち、アイロン、プレス機その他の器具ですべり止めＢを加熱したときの熱で溶融する熱溶融性樹脂層４が形成されている。【００３１】
熱溶融性樹脂層３は織物、編物あるいは不織布からなる基布１の片面に熱溶融性樹脂フィルムをラミネートするだけで、その層３を極めて簡単に形成することができる。また、熱溶融性樹脂層４も熱溶融性樹脂層３に熱溶融性樹脂フィルムをラミネートするだけで、その層４を極めて簡単に形成することができる。【００３２】
アイロン、プレス機その他の器具ですべり止めＢを加熱したとき溶融する温度、すなわち、熱溶融性樹脂層４の溶融温度を、例えば、９０〜１００℃程度の範囲に設定することができる。一方、この程度の温度（９０〜１００℃）ですべり止めＢを加熱しても溶融しないか、あるいは、溶融しにくい温度、すなわち、熱溶融性樹脂層３の溶融温度を、例えば、１２０〜１５０℃程度の範囲に設定することができる。なお、溶融温度に応じた熱溶融性樹脂を２種類適宜選択することによって、上記設定温度をそれぞれ適宜変更することが可能である。【００３３】
アイロン、プレス機その他の器具ですべり止めＢを９０〜１００℃程度に加熱すると、熱溶融性樹脂層４が溶融せしめられてホットメルト層となり、例えば、図４に示すように、ズボン又はスカートの腰の裏側に取り付ける帯体５に、細幅の平坦面からなる複数のすべり止め面２，２を有するすべり止めＢを極めて簡単に接着することができる。この帯状物を腰裏といい、図４、図５において図面符号Ａで示されている。
一方、熱溶融性樹脂層３は上記の温度（９０〜１００℃）程度では溶融せしめられないか、あるいは、溶融状態となりにくいものであり、少なくとも層状態が保たれている。【００３４】
上記腰裏Ａは、例えば、図５に示すように、ズボン又はスカートの腰の裏側に取り付けられる。図５では、ズボン又はスカートの表地６の裏側であって腰の裏側に相当する部分に、縫着７により腰裏Ａが取り付けられている。なお、図５において、図面符号８は芯地、９はバイアス生地である。
基布１にシリコーン樹脂を成形することによる細幅の平坦面からなる複数のすべり止め面２，２を有するすべり止めＢを、ズボン又はスカートの腰の裏側に取り付ける帯体５に装着することにより、１つの腰裏Ａを作製することができ、図５に示すように、この腰裏Ａをズボン又はスカートの腰の裏側に取り付けた場合には、極めて良好なすべり止め効果が得られる。また、図６に示すように、ズボン又はスカートの表地６の裏側であって腰の裏側に相当する部分に直接取り付けることもでき、この場合にも極めて良好なすべり止め効果が得られる。【００３５】
基布１に溶融状態のシリコーン樹脂を成形するに際しては、通常、基布１の片面に目止め材としてのプライマーを塗布し、それによって基布１へのシリコーン樹脂の接着性を増大させていた（例えば、特開平１０−３１７２１８号公報参照）。しかしながら、このプライマー中には、シランカップリング剤とともに種々の樹脂オリゴマーや溶剤などが配合されており、プライマー自体相当高価なものであるので、ここでは、それに代わるものとして熱溶融性樹脂を用い、この樹脂で層３を形成した。【００３６】
また、シリコーン樹脂を成形することによる細幅の平坦面からなる複数のすべり止め面２，２は、溶融状態のシリコーン樹脂が織物、編物あるいは不織布からなる基布１の生地目に含浸せしめられるとともに、裏側の熱溶融性樹脂層３と協働して基布１に対して強固に接合されているところから、このすべり止めＢを図５に示すようにズボン又はスカートの腰の裏側に取り付ける帯体５に装着し、この腰裏Ａをズボン又はスカートの腰の裏側に取り付けることにより、あるいは、このすべり止めＢを図６に示すようにズボン又はスカートの腰の裏側に相当する部分に直接取り付けることにより、極めて良好なすべり止め効果を長く維持することができる。しかも、水洗いやドライクリーニングしてもすべり止め部材が剥離しない。【００３７】
このように、基布１に溶融状態のシリコーン樹脂を成形するに際しては、例えば、特許第３４１７８３６号の技術を適用することができる。すなわち、基布１の片面に熱溶融性樹脂層３をあらかじめ形成しておき、しかる後、その反対側の片面に溶融状態のシリコーン樹脂を成形すれば、細幅の平坦面からなる複数のすべり止め面２，２を極めて容易に形成することができ、しかも、シリコーン樹脂からなる細幅の平坦面からなる複数のすべり止め面２，２の基布１への付着性も増大する。
なお、基布１の片面にはあらかじめ熱溶融性樹脂層３が形成されているから、細幅の平坦面からなる複数のすべり止め面２，２を形成するべく溶融状態のシリコーン樹脂を基布１に成形する際、溶融状態のこの樹脂が基布１の生地目に浸透して裏側からはみ出ることがない。【００３８】
基布１を構成する織物、編物あるいは不織布の少なくとも表面、換言すると、細幅の平坦面からなる複数のすべり止め面２，２を形成するべく溶融状態のシリコーン樹脂を接合させる面は、起毛せしめられているのが好ましい。
このような基布１を用いると、細幅の平坦面からなる複数のすべり止め面２，２となる溶融状態のシリコーン樹脂が、織物、編物あるいは不織布からなる基布１の生地目に浸透するとともに基布１の起毛部分を抱持することになるので、熱溶融性樹脂層３の基布１への付着性ならびに細幅の平坦面からなる複数のすべり止め面２，２の基布１への付着性がさらに増大し、その結果、熱溶融性樹脂層４ならびに細幅の平坦面からなる複数のすべり止め面２，２が基布１から剥離することが一層なくなる。【００３９】
なお、従来のゴム又はビニール製のすべり止め部材では通気性がないから、これに蒸気や熱を加えてズボン又はスカートの腰の裏側などに接合しようとしても完全に接合させることはむつかしく、周囲を縫い付ける等の補助作業が必要であるが、ここに例示するすべり止めを用いれば、基布１の表側から熱を加えるだけでズボン又はスカートの腰の裏側などに容易に接合できるのみならず、その接合状態は極めて強固であり、水洗いやドライクリーニングしてもすべり止め部材が剥離しない。
【図面の簡単な説明】
【００４０】
【図１】本発明による腰裏用すべり止めの一例を示す拡大概略側面図である。
【図２】このすべり止めの製造方法の一例を工程順に示す拡大概略断面図で、(a)は、基布のみを、(b)は、この基布の片面に１つの熱溶融性樹脂層を形成した状態を、(c)は、それと反対側の面に溶融状態のシリコーン樹脂を成形することによる細幅の平坦面からなる複数のすべり止め面を形成した状態を、(d)は、熱溶融性樹脂層の外面にさらに熱溶融性樹脂層を形成した状態を示す。
【図３】溶融状態のシリコーン樹脂を成形することによる細幅の平坦面からなる複数のすべり止め面の一例を示す拡大平面図で、(a)は、正八角形の窪みが一定の間隔を置いて縦横に多数並べられ、それぞれの間の部分を細幅の平坦面からなる複数のすべり止め面とした場合を、(b)は、斜めに湾曲する窪みが一定の間隔を置いて縦横に多数並べられ、それぞれの間の部分を細幅の平坦面からなる複数のすべり止め面とした場合を、(c)は、Ｖ字形で連続する窪みが一定の間隔を置いて上下に複数列並べられ、それぞれの間の部分を細幅の平坦面からなる複数のすべり止め面とした場合を示す。
【図４】図１、図２(d)に示すすべり止めを腰裏に適用した場合の一例を示す正面図で、その一部のみを示す。
【図５】図４に示す腰裏を、ズボン又はスカートの腰の裏側に取り付けた状態を示す拡大断面図である。
【図６】図１、図２(d)に示すすべり止めを、ズボン又はスカートの腰の裏側に相当する部分に直接取り付けた状態を示す拡大断面図である。
【符号の説明】
【００４１】
１…基布、２…すべり止め面、2a、2a’、2a”…窪み、３、４…熱溶融性樹脂層、５…帯体、Ａ…腰裏、Ｂ…すべり止め。
【図１】
2007032071.tif 000002
【図２】
2007032071.tif 000003
【図３】
2007032071.tif 000004
【図４】
2007032071.tif 000005
【図５】
2007032071.tif 000006
【図６】
2007032071.tif 000007
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
織物、編物あるいは不織布からなる方形もしくは横長方形状の基布１の片面に、溶融状態のシリコーン樹脂を成形することによる細幅の平坦面からなる複数のすべり止め面２，２が、前記基布１に対して垂直方向及び水平方向ではない右上がり傾斜と右下がり傾斜の方向で互いに交差するごとく複数列形成されていることを特徴とする腰裏用すべり止め。
【請求項２】
基布１の片面に、所定の加熱温度では溶融しないか、あるいは、溶融しにくい熱溶融性樹脂層３を形成し、次に、それとは反対側の面に、溶融状態のシリコーン樹脂を成形することによる細幅の平坦面からなる複数のすべり止め面２，２を形成し、しかる後、前記熱溶融性樹脂層３の外面に、所定の温度で溶融する熱溶融性樹脂層４を形成することを特徴とする請求項１記載の腰裏用すべり止め。
【請求項３】
織物、編物あるいは不織布の少なくとも表面が起毛せしめられていることを特徴とする請求項１記載の腰裏用すべり止め。
【請求項４】
溶融状態のシリコーン樹脂を成形することによる細幅の平坦面からなる複数のすべり止め面２，２が、前記基布１に対して垂直方向及び水平方向ではない右上がり傾斜と右下がり傾斜の方向で互いに交差するごとく複数列形成されている基布１を、ズボン又はスカートの腰の裏側に取り付ける帯体５に装着したことを特徴とする腰裏。
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
織物、編物あるいは不織布からなる方形もしくは横長方形状の基布１の片面に、溶融状態のシリコーン樹脂を成形することによる面積の異なる平坦面を有する複数のすべり止め面２，２が、前記基布１に対して垂直方向及び水平方向ではない傾斜した方向に複数列形成されていることを特徴とする腰裏用すべり止め。
【請求項２】
基布１の片面に、所定の加熱温度では溶融しないか、あるいは、溶融しにくい熱溶融性樹脂層３を形成し、次に、それとは反対側の面に、溶融状態のシリコーン樹脂を成形することによる面積の異なる平坦面を有する複数のすべり止め面２，２を形成し、しかる後、前記熱溶融性樹脂層３の外面に、所定の温度で溶融する熱溶融性樹脂層４を形成することを特徴とする請求項１記載の腰裏用すべり止め。
【請求項３】
織物、編物あるいは不織布の少なくとも表面が起毛せしめられていることを特徴とする請求項１記載の腰裏用すべり止め。
【請求項４】
溶融状態のシリコーン樹脂を成形することによる面積の異なる平坦面を有する複数のすべり止め面２，２が、前記基布１に対して垂直方向及び水平方向ではない傾斜した方向に複数列形成されている基布１を、ズボン又はスカートの腰の裏側に取り付ける帯体５に装着したことを特徴とする腰裏。
【手続補正２】
【補正対象書類名】明細書
【補正対象項目名】０００２
【補正方法】変更
【補正の内容】
【０００２】
できるが、本発明は、この突起に代わる新しい形態の新規な腰裏用すべり止めを得ることを第一の目的とする。合わせて、本発明は、すべり止め部材が基布から剥離しないようにすることを目的とする。さらに、本発明は、極めて良好なすべり止め効果を発揮する腰裏を提供することを目的とする。
課題を解決するための手段
［０００８］
上記第一の目的を達成するために、本発明では、織物、編物あるいは不織布からなる方形もしくは横長方形状の基布１の片面に、溶融状態のシリコーン樹脂を成形することによる面積の異なる平坦面を有する複数のすべり止め面２，２が、前記基布１に対して垂直方向及び水平方向ではない傾斜した方向に複数列形成されている。
面積の異なる平坦面を有する複数のすべり止め面２，２は、印刷方式により転写されたものに比べて少なくとも盛り上りが大きく、しかも、面積の異なる平坦面を有する複数のすべり止め面２，２が基布１に対して垂直方向及び水平方向ではない傾斜した方向に複数列並んでいるので、複数個の突起の小さい面が点在するすべり止め部材の場合に比べて、すべり止め機能が大幅に向上する。
［０００９］
そして、これら複数のすべり止め面２，２が複数列形成されている基布１を、ズボン又はスカートの腰の裏側に取り付ける帯体５に装着し、この腰裏Ａをズボン又はスカートの腰の裏側に取り付けると、ズボン又はスカートをはいた時の着心地が良く、しかも、シャツおよびブラウスのずり上がりがなくなる。
［００１０］
基布１の片面に、所定の加熱温度では溶融しないか、あるいは、溶融しにくい熱溶融性樹脂層３を形成し、次に、それとは反対側の面に、溶融状態のシリコーン樹脂を成形することによる面積の異なる平坦面を有する複数のすべり止め面２，２を形成し、しかる後、前記熱溶融性樹脂層３の外面に、所定の温度で溶融する熱溶融性樹脂層４を形成することが望ましい。
［００１１］
この場合には、熱溶融性樹脂層３となる溶融状態の熱溶融性樹脂が基布１の生地目に浸透するので、熱溶融性樹脂層３の基布１への付着性が増大する。また、この樹脂層３が存在するために、その外面に重ね合わせた熱溶融性樹脂層４の基布１への接着性が増大するのみならず、熱溶融性樹脂層４が熱溶融性樹脂層３に強固に接着して両者の接着性が増大し、熱溶融性樹脂層４が基布１から剥離することがない。
【手続補正３】
【補正対象書類名】明細書
【補正対象項目名】０００３
【補正方法】変更
【補正の内容】
【０００３】
［００１２］
一方、熱溶融性樹脂層３形成後、その層３が形成されていない面において、溶融状態のシリコーン樹脂を成形することにより基布１に面積の異なる平坦面を有する複数のすべり止め面２，２が形成されるので、その際、織物、編物あるいは不織布からなる基布１の生地目に溶融状態のシリコーン樹脂が浸透するとともに、基布１の生地目に含浸せしめられた溶融状態のシリコーン樹脂が裏側の熱溶融性樹脂層３と協働してシリコーン樹脂からなる面積の異なる平坦面を有する複数のすべり止め面２，２の基布１への付着性も増大する。
［００１３］
また、本発明のすべり止めにおける面積の異なる平坦面を有する複数のすべり止め面２，２は、溶融状態のシリコーン樹脂が織物、編物あるいは不織布からなる基布１の生地目に含浸せしめられるとともに、裏側の熱溶融性樹脂層３と協働して基布１に対して強固に接合されているところから、このすべり止めＢをズボン又はスカートの腰の裏側やこの部分に装着する腰裏に取り付けることにより、極めて良好なすべり止め効果を長く維持することができる。しかも、水洗いやドライクリーニングしてもすべり止め部材が剥離しない。
［００１４］
なお、基布１の片面にはあらかじめ熱溶融性樹脂層３が形成されているから、面積の異なる平坦面を有する複数のすべり止め面２，２を形成するべく溶融状態のシリコーン樹脂を基布１に成形する際、溶融状態のこの樹脂が基布１の生地目に浸透して裏側からはみ出ることがない。
［００１５］
織物、編物あるいは不織布の少なくとも表面が起毛せしめられているものを、基布１として用いるのが好ましい。このようなものを用いると、細幅の平坦面からなる複数のすべり止め面２，２となる溶融状態のシリコーン樹脂が、織物、編物あるいは不織布からなる基布１の生地目に浸透するとともに基布１の起毛部分を抱持することになるので、熱溶融性樹脂層３の基布１への付着性ならびに細幅の平坦面からなる複数のすべり止め面２，２の基布１への付着性がさらに増大し、その結果、熱溶融性樹脂層４ならびに細幅の平坦面からなる複数のすべり止め面２，２が基布１から剥離することが一層なくなる。
［００１６］
溶融状態のシリコーン樹脂を成形することによる面積の異なる平坦面を有する複数のすべり止め面２，２が、前記基布１に対して垂直方向及び水平方向ではない傾斜した方向に
【手続補正４】
【補正対象書類名】明細書
【補正対象項目名】０００４
【補正方法】変更
【補正の内容】
【０００４】
複数列形成されている基布１を、ズボン又はスカートの腰の裏側に取り付ける帯体５に装着する。このようにすると、１つの腰裏Ａを作製することができ、図５に示すようにこの腰裏Ａをズボン又はスカートの腰の裏側に取り付けた場合には、極めて良好なすべり止め効果が得られる。
発明の効果
［００１７］
請求項１記載の腰裏用すべり止めによれば、印刷方式により転写されたものに比べて少なくとも盛り上りが大きく、しかも、面積の異なる平坦面を有する複数のすべり止め面２，２が基布１に対して垂直方向及び水平方向ではない傾斜した方向に複数列並んでいるので、複数個の突起の小さい面が点在するすべり止め部材の場合に比べて、すべり止め機能が大幅に向上する。そして、このすべり止めＢをズボン又はスカートの腰の裏側に取り付ける帯体５に装着し、この腰裏Ａをズボン又はスカートの腰の裏側に取り付けると、ズボン又はスカートをはいた時の着心地が良く、しかも、シャツおよびブラウスのずり上がりがなくなる。
［００１８］
請求項２記載の腰裏用すべり止めを用いた場合には、極めて良好なすべり止め効果を長く維持することができるのみならず、水洗いやドライクリーニングしてもすべり止め部材が剥離しない。
［００１９］
請求項３記載の腰裏用すべり止めを用いた場合には、熱溶融性樹脂層３の基布１への付着性及び面積の異なる平坦面を有する複数のすべり止め面２，２の基布１への付着性がさらに増大し、極めて良好なすべり止め効果を長く維持することができるのみならず、水洗いやドライクリーニングしてもすべり止め部材が剥離しない。
［００２０］
請求項４記載の腰裏をズボン又はスカートの腰の裏側に取り付けた場合には、極めて良好なすべり止め効果が得られる。
発明を実施するための最良の形態
［００２１］
本発明による腰裏用すべり止め及びこのすべり止めを取り付けた腰裏の一例を、図面に基づいて詳細に説明する。
図１、図２（ｂ）〜（ｄ）に示すように、基布１の片面（各図面の左側の面）に熱溶融性樹脂層３が形成されている。基布１は織物、編物あるいは不織布からなるものである。また、熱溶融性樹脂層３を形成する熱溶融性樹脂は、所定の温度に加熱した程度の熱
【手続補正５】
【補正対象書類名】明細書
【補正対象項目名】０００５
【補正方法】変更
【補正の内容】
【０００５】
では、すなわち、アイロン、プレス機その他の器具ですべり止め部材を加熱した程度の熱では、溶融しないか、あるいは、溶融しにくい樹脂である。
［００２２］
この熱溶融性樹脂層３が形成されている面と反対側の基布１の片面（図１、図２（ｃ）、（ｄ）の右側の面）において、溶融状態のシリコーン樹脂を成形することにより面積の異なる平坦面を有する複数のすべり止め面２，２を形成する。
シリコーンとは、有機酸を有するケイ素がシロキサン結合（Ｓｉ−Ｏ−Ｓｉ）により連なってできたポリマーで、人工的に合成することができる。シリコーンの性状はゴム、オイル、レジンの３つの基本形に分類されるが、ここでは、いわゆるゴム（液状ゴム）に分類される形態で用いられる。
［００２３］
特に、この液状シリコーンゴムは容易にゴム弾性体とすることができるのみならず、施工や加工が容易であるところから、様々な分野で利用されている。そして、ここでは、この液状シリコーンゴムを腰裏用すべり止めの素材として利用し、溶融状態の液状シリコーンゴムを面積の異なる平坦面を有する複数のすべり止め面２，２を有するように成形する。これら複数のすべり止め面２，２が基布１に対して垂直方向及び水平方向ではない傾斜した方向に複数列並んでいるので、複数個の突起の小さい面が点在するすべり止め部材の場合に比べて、すべり止め機能が大幅に向上する。
［００２４］
このすべり止め面２，２は様々な形態とすることができる。例えば、図３（ａ）に示すように、正八角形の窪み２ａ，２ａが一定の間隔を置いて縦横に多数並べられ、それぞれの間の部分を面積の異なる平坦面を有する複数のすべり止め面２，２となるようにすると良い。そして、複数のすべり止め面２，２は前記基布１に対して垂直方向及び水平方向ではない傾斜した方向に複数列形成する。図３（ａ）の場合には、その右半分において一点鎖線で示すように、複数のすべり止め面２，２の方向が互いに交差する斜め方向である。なお、上下両端に位置する窪み２ａ’，２ａ’のみ正八角形の半分の形と大きさである。
［００２５］
また、すべり止め面２，２を、図３（ｂ）や図３（ｃ）に示す形態としても良い。これらの場合においても、面積の異なる平坦面を有する複数のすべり止め面２，２は基布１に対して垂直方向及び水平方向ではない傾斜した方向に複数列形成されている。図３（ｂ）の場合には、斜めに湾曲する窪み２ａ，２ａが一定の間隔を置いて縦横に多数並べられ、それぞれの間の部分を面積の異なる平坦面を有する複数のすべり止め面２，２としてある。そして、こ
【手続補正６】
【補正対象書類名】明細書
【補正対象項目名】０００６
【補正方法】変更
【補正の内容】
【０００６】
れら複数のすべり止め面２，２の方向は斜めに湾曲する方向であり、その間に一部横方向に走る細幅のすべり止め面２，２が合わせて形成されている。
［００２６］
一方、図３（ｃ）の場合には、Ｖ字形で連続する窪み２ａ，２ａが一定の間隔を置いて上下に複数列並べられ、それぞれの間の部分を面積の異なる平坦面を有する複数のすべり止め面２，２としてある。したがって、複数のすべり止め面２，２が左右連続して、しかも、上下に複数列形成されており、面積の異なる平坦面を有するすべり止め面２，２の方向は交互に反対となる斜め方向である。なお、上下両端に位置する窪み２ａ”，２ａ”のみＶ字形と倒Ｖ字形である。
［００２７］
面積の異なる平坦面を有する複数のすべり止め面２，２の形状は、図３（ａ）〜図３（ｃ）に示すものだけに限定されない。要するに、基布１に対して垂直方向及び水平方向ではない傾斜した方向に複数列形成されておれば、その方向は限定されないし、また、その形状も限定されない。
［００２８］
図面ではすべり止めが拡大して示されているが、基布１の大きさを例えば縦１８ｍｍ、横４５ｍｍ程度とし、基布１の片面に接合させてあるシリコーン樹脂製のすべり止め部材の大きさを例えば縦１６ｍｍ、横４３ｍｍ程度とするのが最適である。また、すべり止め全体の厚さを１．５ｍｍ程度とするのが最適である。ただし、基布１や基布１の片面に接合させてあるシリコーン樹脂製のすべり止め部材の大きさを多少大きくしたり、多少小さくすることは自由であり、また、すべり止め全体の厚さを多少厚くしたり、多少薄くすることも自由である。
［００２９］
上述したように、熱溶融性樹脂層３形成後、その層３が形成されていない他の片面において、基布１に溶融状態のシリコーン樹脂を成形することにより面積の異なる平坦面を有する複数のすべり止め面２，２が形成される。その際、織物、編物あるいは不織布からなる基布１の生地目に溶融状態のシリコーン樹脂が浸透するとともに、基布１の生地目に含浸せしめられた溶融状態のシリコーン樹脂が裏側の熱溶融性樹脂層３と協働してシリコーン樹脂からなる面積の異なる平坦面を有する複数のすべり止め面２，２の基布１への付着性も増大する。
［００３０］
面積の異なる平坦面を有する複数のすべり止め面２，２を形成した後、図２（ｄ）に示すように、前記熱溶融性樹脂層３の外面に、所定の温度に加熱したときの熱で、すなわち、ア
【手続補正７】
【補正対象書類名】明細書
【補正対象項目名】０００７
【補正方法】変更
【補正の内容】
【０００７】
イロン、プレス機その他の器具ですべり止めＢを加熱したときの熱で溶融する熱溶融性樹脂層４を形成する。熱溶融性樹脂からなるこれら２つの層３、４の形態をさらに詳しく述べると、基布１の片面において、基布１に近い方に、所定の温度に加熱した程度の熱では、すなわち、アイロン、プレス機その他の器具ですべり止めＢを加熱した程度の熱では、溶融しないか、あるいは、溶融しにくい熱溶融性樹脂層３が、さらに、この熱溶融性樹脂層３の外面であって基布１から遠い方に、所定の温度に加熱したときの熱で、すなわち、アイロン、プレス機その他の器具ですべり止めＢを加熱したときの熱で溶融する熱溶融性樹脂層４が形成されている。
［００３１］
熱溶融性樹脂層３は織物、編物あるいは不織布からなる基布１の片面に熱溶融性樹脂フィルムをラミネートするだけで、その層３を極めて簡単に形成することができる。また、熱溶融性樹脂層４も熱溶融性樹脂層３に熱溶融性樹脂フィルムをラミネートするだけで、その層４を極めて簡単に形成することができる。
［００３２］
アイロン、プレス機その他の器具ですべり止めＢを加熱したとき溶融する温度、すなわち、熱溶融性樹脂層４の溶融温度を、例えば、９０〜１００℃程度の範囲に設定することができる。一方、この程度の温度（９０〜１００℃）ですべり止めＢを加熱しても溶融しないか、あるいは、溶融しにくい温度、すなわち、熱溶融性樹脂層３の溶融温度を、例えば、１２０〜１５０℃程度の範囲に設定することができる。なお、溶融温度に応じた熱溶融性樹脂を２種類適宜選択することによって、上記設定温度をそれぞれ適宜変更することが可能である。
［００３３］
アイロン、プレス機その他の器具ですべり止めＢを９０〜１００℃程度に加熱すると、熱溶融性樹脂層４が溶融せしめられてホットメルト層となり、例えば、図４に示すように、ズボン又はスカートの腰の裏側に取り付ける帯体５に、面積の異なる平坦面を有する複数のすべり止め面２，２を有するすべり止めＢを極めて簡単に接着することができる。この帯状物を腰裏といい、図４、図５において図面符号Ａで示されている。
一方、熱溶融性樹脂層３は上記の温度（９０〜１００℃）程度では溶融せしめられないか、あるいは、溶融状態となりにくいものであり、少なくとも層状態が保たれている。
［００３４］
上記腰裏Ａは、例えば、図５に示すように、ズボン又はスカートの腰の裏側に取り付けられる。図５では、ズボン又はスカートの表地６の裏側であって腰の裏側に相当す
【手続補正８】
【補正対象書類名】明細書
【補正対象項目名】０００８
【補正方法】変更
【補正の内容】
【０００８】
る部分に、縫着７により腰裏Ａが取り付けられている。なお、図５において、図面符号８は芯地、９はバイアス生地である。
基布１にシリコーン樹脂を成形することによる面積の異なる平坦面を有する複数のすべり止め面２，２を有するすべり止めＢを、ズボン又はスカートの腰の裏側に取り付ける帯体５に装着することにより、１つの腰裏Ａを作製することができ、図５に示すように、この腰裏Ａをズボン又はスカートの腰の裏側に取り付けた場合には、極めて良好なすべり止め効果が得られる。また、図６に示すように、ズボン又はスカートの表地６の裏側であって腰の裏側に相当する部分に直接取り付けることもでき、この場合にも極めて良好なすべり止め効果が得られる。
［００３５］
基布１に溶融状態のシリコーン樹脂を成形するに際しては、通常、基布１の片面に目止め材としてのプライマーを塗布し、それによって基布１へのシリコーン樹脂の接着性を増大させていた（例えば、特開平１０−３１７２１８号公報参照）。しかしながら、このプライマー中には、シランカップリング剤とともに種々の樹脂オリゴマーや溶剤などが配合されており、プライマー自体相当高価なものであるので、ここでは、それに代わるものとして熱溶融性樹脂を用い、この樹脂で層３を形成した。
［００３６］
また、シリコーン樹脂を成形することによる面積の異なる平坦面を有する複数のすべり止め面２，２は、溶融状態のシリコーン樹脂が織物、編物あるいは不織布からなる基布１の生地目に含浸せしめられるとともに、裏側の熱溶融性樹脂層３と協働して基布１に対して強固に接合されているところから、このすべり止めＢを図５に示すようにズボン又はスカートの腰の裏側に取り付ける帯体５に装着し、この腰裏Ａをズボン又はスカートの腰の裏側に取り付けることにより、あるいは、このすべり止めＢを図６に示すようにズボン又はスカートの腰の裏側に相当する部分に直接取り付けることにより、極めて良好なすべり止め効果を長く維持することができる。しかも、水洗いやドライクリーニングしてもすべり止め部材が剥離しない。
［００３７］
このように、基布１に溶融状態のシリコーン樹脂を成形するに際しては、例えば、特許第３４１７８３６号の技術を適用することができる。すなわち、基布１の片面に熱溶融性樹脂層３をあらかじめ形成しておき、しかる後、その反対側の片面に溶融状態のシリコーン樹脂を成形すれば、面積の異なる平坦面を有する複数のすべり止め面２，２を極め
【手続補正９】
【補正対象書類名】明細書
【補正対象項目名】０００９
【補正方法】変更
【補正の内容】
【０００９】
て容易に形成することができ、しかも、シリコーン樹脂からなる面積の異なる平坦面を有する複数のすべり止め面２，２の基布１への付着性も増大する。
なお、基布１の片面にはあらかじめ熱溶融性樹脂層３が形成されているから、面積の異なる平坦面を有する複数のすべり止め面２，２を形成するべく溶融状態のシリコーン樹脂を基布１に成形する際、溶融状態のこの樹脂が基布１の生地目に浸透して裏側からはみ出ることがない。
［００３８］
基布１を構成する織物、編物あるいは不織布の少なくとも表面、換言すると、面積の異なる平坦面を有する複数のすべり止め面２，２を形成するべく溶融状態のシリコーン樹脂を接合させる面は、起毛せしめられているのが好ましい。
このような基布１を用いると、面積の異なる平坦面を有する複数のすべり止め面２，２となる溶融状態のシリコーン樹脂が、織物、編物あるいは不織布からなる基布１の生地目に浸透するとともに基布１の起毛部分を抱持することになるので、熱溶融性樹脂層３の基布１への付着性ならびに面積の異なる平坦面を有する複数のすべり止め面２，２の基布１への付着性がさらに増大し、その結果、熱溶融性樹脂層４ならびに面積の異なる平坦面を有する複数のすべり止め面２，２が基布１から剥離することが一層なくなる。
［００３９］
なお、従来のゴム又はビニール製のすべり止め部材では通気性がないから、これに蒸気や熱を加えてズボン又はスカートの腰の裏側などに接合しようとしても完全に接合させることはむつかしく、周囲を縫い付ける等の補助作業が必要であるが、ここに例示するすべり止めを用いれば、基布１の表側から熱を加えるだけでズボン又はスカートの腰の裏側などに容易に接合できるのみならず、その接合状態は極めて強固であり、水洗いやドライクリーニングしてもすべり止め部材が剥離しない。
図面の簡単な説明
［００４０］
［図１］本発明による腰裏用すべり止めの一例を示す拡大概略側面図である。
［図２］このすべり止めの製造方法の一例を工程順に示す拡大概略断面図で、（ａ）は、基布のみを、（ｂ）は、この基布の片面に１つの熱溶融性樹脂層を形成した状態を、（ｃ）は、それと反対側の面に溶融状態のシリコーン樹脂を成形することによる面積の異なる平坦面を有する複数のすべり止め面を形成した状態を、（ｄ）は、熱溶融性樹脂層の外面にさらに熱溶融性樹脂層を形成した状態を示す。
【手続補正１０】
【補正対象書類名】明細書
【補正対象項目名】００１０
【補正方法】変更
【補正の内容】
【００１０】
［図３］溶融状態のシリコーン樹脂を成形することによる面積の異なる平坦面を有する複数のすべり止め面の一例を示す拡大平面図で、（ａ）は、正八角形の窪みが一定の間隔を置いて縦横に多数並べられ、それぞれの間の部分を面積の異なる平坦面を有する複数のすべり止め面とした場合を、（ｂ）は、斜めに湾曲する窪みが一定の間隔を置いて縦横に多数並べられ、それぞれの間の部分を面積の異なる平坦面を有する複数のすべり止め面とした場合を、（ｃ）は、Ｖ字形で連続する窪みが一定の間隔を置いて上下に複数列並べられ、それぞれの間の部分を面積の異なる平坦面を有する複数のすべり止め面とした場合を示す。
［図４］図１、図２（ｄ）に示すすべり止めを腰裏に適用した場合の一例を示す正面図で、その一部のみを示す。
［図５］図４に示す腰裏を、ズボン又はスカートの腰の裏側に取り付けた状態を示す拡大断面図である。
［図６］図１、図２（ｄ）に示すすべり止めを、ズボン又はスカートの腰の裏側に相当する部分に直接取り付けた状態を示す拡大断面図である。
符号の説明
［００４１］
１…基布、２…すべり止め面、２ａ、２ａ’、２ａ”…窪み、３、４…熱溶融性樹脂層、５…帯体、Ａ…腰裏、Ｂ…すべり止め。
【手続補正書】
【提出日】平成20年6月20日(2008.6.20)
【手続補正１】
【補正対象書類名】明細書
【補正対象項目名】００１５
【補正方法】変更
【補正の内容】
【００１５】
織物、編物あるいは不織布の少なくとも表面が起毛せしめられているものを、基布１として用いるのが好ましい。このようなものを用いると、面積の異なる平坦面を有する複数のすべり止め面２，２となる溶融状態のシリコーン樹脂が、織物、編物あるいは不織布からなる基布１の生地目に浸透するとともに基布１の起毛部分を抱持することになるので、熱溶融性樹脂層３の基布１への付着性ならびに面積の異なる平坦面を有する複数のすべり止め面２，２の基布１への付着性がさらに増大し、その結果、熱溶融性樹脂層４ならびに面積の異なる平坦面を有する複数のすべり止め面２，２が基布１から剥離することが一層なくなる。
【国際調査報告】
2007032071.tif 000008
2007032071.tif 000009
2007032071.tif 000010
2007032071.tif 000011